(57)【要約】【課題】  十分な機能を有し、かつセルが微細で感触に優れたフォームを得る。【解決手段】  機能性処理剤を内包するマイクロカプセルを含有するフォームであって、該フォーム中の該マイクロカプセルの含量が固形分換算で２重量％以上２０重量％未満であることを特徴とする、フォーム。【選択図】      なし【特許請求の範囲】
【請求項１】
機能性処理剤を内包するマイクロカプセルを含有するフォームであって、該フォーム中の該マイクロカプセルの含量が固形分換算で２重量％以上２０重量％未満であることを特徴とする、フォーム。
【請求項２】
フォームの平均セル径が１００〜３８０μｍであることを特徴とする、請求項１記載のフォーム。
【請求項３】
マイクロカプセルの外径が０．５〜１００μｍである、請求項１又は２記載のフォーム。
【請求項４】
フォームがＳＢＲフォーム、ＮＢＲフォーム、又はメカニカルフロスタイプポリウレタンフォームである、請求項１〜３のいずれか１項記載のフォーム。
【請求項５】
機能性処理剤が潜熱蓄熱剤である、請求項１〜４のいずれか１項記載のフォーム。
【請求項６】
請求項１〜５のいずれか１項記載のフォームを含む、化粧用パフ。
【請求項７】
フォーム原料にマイクロカプセルのスラリーを添加して混合し、得られた混合物を発泡させることを特徴とする、マイクロカプセル含有フォームの製造方法。
【請求項８】
マイクロカプセルがスラリー中に５〜９０重量％含有されている、請求項７記載の製造方法。
【請求項９】
スラリーのｐＨが６以上である、請求項７又は８記載の製造方法。
【発明の詳細な説明】
【技術分野】
【０００１】
本発明は、機能が付与されたフォーム、特に蓄熱性が付与されて調温機能を有するフォーム、その製法、及びその用途に関する。
【背景技術】
【０００２】
従来、化粧用パフ材としてはポリウレタンフォームやＮＢＲフォームなどが用いられている。最近、化粧用パフ材に対しては、化粧料との関係から吸水性、撥水性、撥油性などの機能が、化粧料を塗布した時の感触の関係から柔軟性、平滑性などの機能が、パフの製品寿命などの関係から防黴性、殺菌性、老化防止性、紫外線吸収性などの様々な機能が求められるようになってきている。
このような機能を化粧用パフに付与するため、このような機能を有する機能性処理剤を内包したマイクロカプセルをフォームの骨格表面に付着させたり骨格内部に入れたりする方法が知られている（特許文献１、２）。
【特許文献１】特公平７−９５９６４号公報
【特許文献２】特開２００１−２９９４３８号公報
【発明の開示】
【発明が解決しようとする課題】
【０００３】
上記に示した方法においては、フォームに良好な機能を付与するために、機能性処理剤を内包するマイクロカプセルをフォーム中に大量に添加することが必要であり、例えば、特許文献２では潜熱蓄熱剤を内包したマイクロカプセルの含有量が化粧用パフ材の全体重量に対して２０重量％未満では蓄熱効果が不十分になることが記載されている。それ以外にも従来の方法で得られたマイクロカプセルを含有するフォームには、セルが粗く、感触に劣るなどの問題もある。
【課題を解決するための手段】
【０００４】
本発明者は、鋭意研究を重ねた結果、機能性処理剤を内包するマイクロカプセルをスラリーとし、これをフォーム原料に添加すれば、少量のマイクロカプセル添加量でも十分な機能を発揮でき、かつセルが微細で感触に優れたフォームが得られることを見出し、本発明を完成させた。
【０００５】
すなわち、本発明は、機能性処理剤を内包するマイクロカプセルを含有するフォームであって、該フォーム中の該マイクロカプセルの含量が固形分換算で２重量％以上２０重量％未満であることを特徴とするフォーム、及びこのフォームの用途に関する。
また、本発明は、マイクロカプセルを含有するフォームの製造方法であって、マイクロカプセルのスラリーをフォーム原料に添加することを特徴とする製造方法にも関する。
【発明の効果】
【０００６】
本発明によれば、機能性処理剤を内包したマイクロカプセルをフォーム原料に少量添加してもフォーム中に均一に分散する。そのため、マイクロカプセルの含有量が少なくても、本発明のフォームは、機能性処理剤が有する機能を、良好に発揮することができる。例えば、機能性処理剤として潜熱蓄熱剤を内包したマイクロカプセルを使用した、本発明のフォームを含む化粧用パフは、少ないマイクロカプセル含有量でも、ひんやり感を使用者に与えられる。
その上、本発明では、上記のとおり、マイクロカプセルに内包される機能性処理剤のもたらす機能を減弱させずに、マイクロカプセル含有量を減らすことができるから、マイクロカプセルの高含有量によりもたらされる弊害（例えば、異物の混入など）を減らすことができる。また、本発明では、従来のマイクロカプセルを含有したフォームと比較して、マイクロカプセル含有量を減らすことで、セルをより微細にすることもできるので、感触に優れたフォームが得られる。
【発明を実施するための最良の形態】
【０００７】
本発明の機能性処理剤を内包するマイクロカプセルは、機能性処理剤を芯物質として、この芯物質の周囲をマイクロカプセルの膜材が全部又は一部囲んだものである。
【０００８】
上記の機能性処理剤は、特に限定されず、フォームに付与する種々の機能に応じた機能を有する物質を利用すればよい。例えば、
蓄熱性を付与するため、潜熱蓄熱剤が利用できる。
自己洗浄性（フォーム自体が洗浄能力を有すること）や浸透性を付与するために、洗浄剤や浸透剤、例えば、洗浄性と浸透性のよい非イオン活性剤又はアニオン活性剤が利用できる。
脱汚性（洗剤のような洗浄能力はないが、フォームに付着した汚れを簡単に落せる性質）を付与するために、脱汚剤、例えば、親水性を有し、水で簡単に落ちる性質を有するもの、例として、水溶性ポリウレタン、ＣＭＣ（カルボキシメチルセルロースのＮａ塩）、メチルセルロース、キトサン、キトサン誘導体、又はキチンなどが利用できる。
防汚性を付与するために、防汚剤、例えば、ポリエステル系防汚剤、フッ素系防汚剤、又はアルキルホスフェート系防汚剤が利用できる。
柔軟性を付与するために、柔軟剤、例えば、カチオン系柔軟剤又は非イオン系柔軟剤が利用できる。
平滑性を付与するために、平滑剤、例えば、アミノ変性シリコーンが利用できる。
吸水性を付与するために、吸水剤、例えば、ナイスポールＰＲ−８６（日華化学工業株式会社製品）、ルローテックスＡ−２５（ＢＡＳＦ社製品）、ラノゲンＴＮＴ（高松油脂株式会社製品）、ウエットシリコーン（日華化学工業株式会社製品）、又はパーマローズＴ（ＩＣＩ社製品）などが利用できる。
保水性を付与するために、保水剤、例えば、ＣＭＣ、アルギン酸ソーダ、澱粉−アクリル系高吸水剤、１，３・ブチレングリコール、プロピレングリコール、又はソルビトールなどが利用できる。
吸油性を付与するために、吸油剤、例えば、ポリエチレン多孔質粉粒体、ノーボルネン粉末、又はオルベンＰが利用できる。
撥水性を付与するために、撥水剤、例えば、シリコーン系撥水剤、アルキルメチロールアマイド、アルキルエチレン尿素系撥水剤、又はパラフィンなどが利用できる。
撥油性を付与するために、撥油剤、例えば、フッ素系の高分子共重合体などが利用できる。
防黴性を付与するために、防黴剤、例えば、パラベン類、ジンクピリチオン、又はパラオキシ安息香酸エステルなどが利用できる。
殺菌性を付与するために、殺菌剤、例えば、塩化ベンザルコニウム、クロルヘキシジングルコネート、又はカチオン系殺菌剤などが利用できる。
脱臭性を付与するために、脱臭剤、例えば、スメラル（環境科学開発株式会社製品）又はＦＳ（白井松新薬株式会社製品）などが利用できる。
劣化防止性を付与するために、劣化防止剤、例えば、ラジカル連鎖禁止剤、酸化防止剤、熱劣化防止剤、又は金属害防止剤などが利用できる。
耐光性を付与するために、耐光剤、例えば、紫外線吸収剤などが利用できる。
その他、塩類やタンニンなどを含む生薬成分などといった、製剤の物性に影響を及ぼし、そのまま配合すると分離、凝集、増粘などを生じさせる成分；酵素やビタミンなどのように、製剤中で不安定であり、そのまま配合すると経時安定性に問題のある成分；保湿成分や生薬エキスなどの水性物質であって、そのままではフォームに配合できない成分なども、マイクロカプセルに内包させて利用してもよい。
【０００９】
本発明のフォームは、上記の機能を１つ又は複数有してもよく、その機能は長期間に亘って持続する。
２以上の機能をフォームに付与するには、異なる機能を有する機能性処理剤を２以上それぞれ別々のマイクロカプセルに内包させてフォームに含有させればよい。あるいは、異なる機能を有する機能性処理剤を２以上混合して、この混合物をマイクロカプセルに内包させてフォームに含有させることでも、２以上の機能をフォームに付与することができる。
【００１０】
本発明では、マイクロカプセルに内包される機能性処理剤として潜熱蓄熱剤が好適である。この潜熱蓄熱剤は、通常、液体−固体の相変化を利用して吸熱作用又は放熱作用を発揮するものであり、吸熱容量が比較的大きいものである。また、６〜３５℃にて相変化する素材の潜熱蓄熱剤を用いるのも好ましい。かかる潜熱蓄熱剤を内包するマイクロカプセルは吸熱容量が比較的大きい。この潜熱蓄熱剤内包マイクロカプセルをフォーム材に分散させることにより、蓄熱性フォームが得られる。
潜熱蓄熱剤として、ｎ−パラフィンなどのパラフィン系炭化水素、天然ワックス、石油ワックス、ポリエチレングリコール、無機化合物の水和物などが例示できるが、特にこれらに制限されるわけではなく、蓄熱性フォームの用途に応じて適切な融点を有する潜熱蓄熱剤を選択すればよい。
【００１１】
本発明の蓄熱性フォームを化粧用パフ材や寝具類用途として用いる場合、体温よりも若干低い温度、例えば６〜３５℃の範囲内、特に約２８℃付近に固体−液体の相転移温度を有する潜熱蓄熱剤を利用してもよい。また、精密ＯＡ機器などの吸音材、制振材、衝撃吸収用梱包材用途としても、この程度の常温に固体−液体の相転移温度を有する潜熱蓄熱剤が好適であるが、目的に応じて０〜１１０℃の幅広い範囲で固体−液体の相転移温度を有する潜熱蓄熱剤を利用してもよい。
上記の潜熱蓄熱剤として、ヘキサデカン（融点１８℃）、オクタデカン（融点２５℃）、ノナデカン（融点３２℃）、テトラコラン（融点５１℃）、オクタコサン（融点６１℃）などが例示される。
【００１２】
マイクロカプセル中の機能性処理剤の含量は、目的とする用途、使用態様、剤型、製品形態などにより異なるが、機能性処理剤の有する機能をフォームが良好に発揮できる点から、マイクロカプセル全量に対して、１０重量％以上、特に３０重量％以上、とりわけ６０重量％以上が好ましく、マイクロカプセルの強度を維持して破損を抑える点から、マイクロカプセル全量に対して、９５重量％以下、特に９０重量％以下、とりわけ８０重量％以下が好ましく、最も好ましくは７０重量％以下である。
【００１３】
機能性処理剤を内包したマイクロカプセルの製法として、複合エマルジョン法によるカプセル化法（特開昭６２−１４５２号公報）、機能性処理剤粒子の表面に熱可塑性樹脂を噴霧する方法（特開昭６２−４５６８０号公報）、機能性処理剤粒子の表面に液中で熱可塑性樹脂を形成する方法（特開昭６２−１４９３３４号公報）、機能性処理剤粒子の表面でモノマーを重合させ被覆する方法（特開昭６２−２２５２４１号公報）、又は界面重縮合反応によるポリアミド皮膜マイクロカプセルの製法（特開平２−２５８０５２号公報）などが例示でき、内包されるべき機能性処理剤の種類や性質及びフォームの用途などに応じて適切な方法を選択すればよい。
【００１４】
本発明においては、上記の方法などで製造されたマイクロカプセルから、場合により、マイクロカプセルに内包されなかった機能性処理剤を除去してもよく、あるいは予め内包されない機能性処理剤が生じないような条件でマイクロカプセルを製造してもよい。これにより、フリーフィル率が５重量％以下、好ましくは３重量％以下のマイクロカプセルを得ることができ、これを本発明のフォームの製造に使用することもできる。
【００１５】
本発明のマイクロカプセルの膜材として、界面重合法、インサイチュー（in−situ）法、又はラジカル重合法などの手法で得られる、ポリスチレン、ポリアクリロニトリル、ポリ（メタ）アクリレート、ポリアミド、ポリアクリルアミド、エチルセルロース、ポリウレタン、アミノプラスト樹脂が用いられるか、あるいはゼラチンと、カルボキシメチルセルロース又はアラビアゴムとのコアセルベーション法を利用した、合成又は天然の樹脂が用いられる。好ましくは、メラミンホルマリン樹脂、尿素ホルマリン樹脂、ポリアミド、ポリウレア、ポリウレタンウレアが用いられ、特に好ましくは物理的、化学的に安定なインサイチュー法によるメラミンホルマリン樹脂皮膜、尿素ホルマリン樹脂皮膜を用いたマイクロカプセルが用いられる。
【００１６】
もっとも、膜材については、内包される機能性処理剤の種類や機能、フォームの用途に応じて適宜選択してもよい。例えば、機能性処理剤として潜熱蓄熱剤を含有する場合、マイクロカプセルの材料としては、その耐熱温度が上記潜熱蓄熱剤の融点に比べて十分に高い、例えば３０℃以上、好ましくは５０℃以上のものであって、フォームの用途に応じた強度を有するものを適宜選択することもできる。このようなものとして、メラミン樹脂、アクリル樹脂、ウレタン樹脂などが例示できる。このうち特に好ましい膜材はポリオキシメチレンウレアである。
【００１７】
本発明において、マイクロカプセルの形態は特に制限されないが、一般的には球状であり、その外径は、特に制限されないが、通常０．５μｍ〜１００μｍである。本発明では、スラリー中で良好に分散できる点から、好ましくは１〜８０μｍ、より好ましくは１〜５０μｍ、特に好ましくは２〜１０μｍであるが、内包されるべき機能性処理剤の種類や含有するフォームの用途などにより外径を適宜選択することも可能である。
【００１８】
フォーム中におけるマイクロカプセルの含量は、機能性処理剤の有する機能をフォームが良好に発揮できる点から、固形分換算で、２重量％以上、特に４重量％以上、とりわけ６重量％以上であるのが好ましく、微細なセルのフォームが得られる点から、固形分換算で、２０重量％未満、特に１５重量％以下、とりわけ１０重量％以下であるのが好ましい。
【００１９】
本発明で使用されるフォームは、材料の種類に特に制限はなく、フォームの用途に応じて適宜選択すればよい。
例えば、メカニカルフロスタイプポリウレタンフォーム、ポリスチレンフォーム、ポリエチレンフォーム、ポリプロピレンフォーム、塩化ビニルフォーム、ＮＢＲ（アクリロニトリルブタジエンゴム）フォーム、ＳＢＲ（スチレンブタジエンゴム）フォーム、ＮＲ（天然ゴム）フォーム、ＥＰＤＭフォーム、フッ素フォーム、ＥＶＡフォーム、ＡＢＳフォーム、ナイロンフォーム、アクリルフォーム、フェノールフォーム、シリコンフォームなどが挙げられる。ポリウレタンフォームとしては、クッション性に優れるなどが挙げられる。
このうち、化粧用パフなどの用途のために好ましいフォームは、感触や使用性などに優れている点から、ＳＢＲフォーム、ＮＢＲフォーム、メカニカルフロスタイプポリウレタンフォーム、ＮＲフォームなどである。
【００２０】
本発明は、フォーム原料にマイクロカプセルのスラリーを添加して混合し、得られた混合物を発泡させることを特徴とする、マイクロカプセル含有フォームの製造方法にも関する。
この方法により本発明のフォームを得ることができる。本発明では、マイクロカプセルのスラリーをフォーム原料に配合すること以外は、常法に従ってフォームを製造すればよい。
【００２１】
例えば、フォームがラテックスフォームの場合、ラテックスと、場合により起泡剤、気泡安定剤、加硫促進剤、老化防止剤などの慣用の添加剤とを含むラテックスフォーム原料に、マイクロカプセルのスラリーを添加して混合し、次いでこの混合物にエアーを混入し発泡させてから、架橋させて、製造することができる。もっとも、この方法に制限されるわけではない。
【００２２】
本発明においてマイクロカプセルのスラリーは、マイクロカプセルを、好ましくは分散剤と共に適切な溶媒、例えば水に加えて混合することで製造することができる。
上記分散剤は、マイクロカプセルの製造で慣用されているものであれば特に制限されず、ゼラチン、アラビアゴム、カゼイン、及びアルギン酸塩などの天然高分子、ならびにポリビニルアルコール、ポリアクリル酸、及びカルボキシメチルセルロースなどの合成水溶性高分子などが例示される。特に、メラミン−ホルムアルデヒド樹脂又は尿素ホルムアルデヒド樹脂を皮膜に有するマイクロカプセルの分散剤として、スチレン、エチレン、イソブチレンなどのモノマーと無水マレイン酸との共重合体、スチレンスルフォン酸共重合体、アクリル酸とアクリルアミド、アクリルニトリルなどとの多元共重合体なども使用できる。
【００２３】
本発明において、スラリー中でのマイクロカプセルの含量は、５重量％以上、特に３０重量％以上、とりわけ３５重量％以上であるのが、スラリーの必要添加量が抑えられ、またスラリーの水分含量も下げられ、フォームのセルを微細にすることが可能となるので、好ましい。また、スラリー中でのマイクロカプセルの含量は、９０重量％以下、特に８０重量％以下、とりわけ５０重量％以下であるのが、スラリーが低粘度化して、スラリー中のマイクロカプセルの分散が良好になるので、好ましい。
【００２４】
上記のスラリーのｐＨは、フォーム原料に添加した際に異物が発生せず良好な安定性を示す点から、特にｐＨ６以上、とりわけｐＨ８以上であり、ｐＨ１３以下、特にｐＨ１１以下、とりわけｐＨ１０以下であるのが好ましい。
本発明においてスラリーのｐＨの調整は、適切な酸やアルカリ（例えば、水酸化ナトリウム、アンモニア）を添加して行うことができる。
【００２５】
本発明のフォームの平均セル径は、１００〜８００μｍ、好ましくは１００〜６００μｍ、より好ましくは１００〜３８０μｍである。
平均セル径は慣用の方法で調整することができる。例えば、発泡に際して混入させるエアーの量又はゲル化時間を適宜変更することで、平均セル径を調整することができる。
なお、本発明では、マイクロカプセルに内包される機能性処理剤のもたらす機能を減弱させずにマイクロカプセル含有量を減らすことができ、それによって、平均セル径をより小さくすることができる。
なお、上記平均セル径は実施例に記載された方法で測定することができる。
【実施例】
【００２６】
以下に実施例及び比較例を挙げて本発明をより具体的に説明する。なお、実施例では％は特記のない限り重量％を意味する。
【００２７】
１．原料
実施例では原料として以下のものを使用した。
・ＮＢＲラテックス（固形分濃度６５％、商品名：Nipol 531、製造元：日本ゼオン（株））
・起泡剤：オレイン酸カリウム（商品名：FR-14、製造元：花王（株））
・気泡安定剤：エチルクロリドホルムアルデヒドアンモニア反応生成物（商品名：トリメンベース、製造元：ユニロイヤルケミカルカンパニー）
・加硫促進剤：ジブチルジチオカルバミン酸亜鉛（商品名：ノクセラーBZ、製造元：大内新興化学工業株式会社）
・老化防止剤：テトラキス［メチレン−３−（３'，５'−ジ−ｔ−ブチル−４'−ヒドロキシフェニル）プロピオネート］メタン（商品名：AO-60、製造元：株式会社アデカ）
・ゲル化剤：ケイフッ化ナトリウム（製造元：関東化学株式会社）
・蓄熱マイクロカプセルスラリー：ｎ−パラフィン含有合成樹脂マイクロカプセルの分散液（固形分濃度４０％、スラリー中に主成分としてｎ−パラフィン３０〜４５％、合成樹脂２〜１０％、他に分散剤、水から成る。商品名：蓄熱材マイクロカプセル分散液、製造元：三菱製紙株式会社）
・蓄熱マイクロカプセル粉末：有機系蓄熱材含有マイクロカプセル固形物（造粒物中の主成分としてｎ−パラフィン約４０〜９０％、有機系樹脂１〜１０％、合成樹脂系接着剤０〜２０％、他に分散剤から成る。商品名：蓄熱材マイクロカプセル固形物、製造元：三菱製紙株式会社）
【００２８】
２．フォームの製造
実施例１
ＮＢＲラテックス１００重量部（固形分換算すると６５重量部）に、起泡剤０．９重量部、気泡安定剤１重量部、加硫促進剤３重量部、老化防止剤０．４重量部、蓄熱マイクロカプセルスラリー１０重量部（固形分換算すると４重量部）を添加して、１０分間以上攪拌して混合させた。この混合した原料に空気を混入して発泡させ、ゲル化剤を４重量部添加した。次いでこの発泡物を注型によりブロック状に成形してから、１２０℃、３０分間加熱処理して加硫させてフォームブロックを得た。このフォームブロックをスライスして、フォームシート（６０mm×５０mm×８mm）を得た。
【００２９】
実施例２
蓄熱マイクロカプセルスラリーを１６重量部（固形分換算すると６．４重量部）添加した以外は、実施例１と同様にしてフォームシートを得た。
【００３０】
比較例１
蓄熱マイクロカプセルスラリーの代わりに蓄熱マイクロカプセル粉末を４重量部添加した以外は、実施例１と同様にしてフォームシートを得た。
【００３１】
比較例２
蓄熱マイクロカプセルスラリーの代わりに蓄熱マイクロカプセル粉末を１７重量部添加した以外は、実施例１と同様にしてフォームシートを得た。
【００３２】
３．試験
上記実施例及び比較例で製造されたフォームシートについて、以下の試験を行った。
（１）平均セル径の測定
走査電子顕微鏡を用いて、フォームシートの表面の中心部から直径２０mmの範囲内に観察されるすべてのセルの直径を測定して、その平均値を計算し、平均セル径とした。なお、セルの直径は、セルの短径及び長径を測定して、両者の平均とした。
（２）使用性
市販のファンデーションを顔面頬部にフォームシートを使用して塗布した。ファンデーションの塗り具合を肉眼で観察し、以下の基準で評価した。
○：塗布したファンデーションが均一になっている。
△：塗布したファンデーションがややむらになっている。
×：塗布したファンデーションがすじ、むらになっている。
（３）異物
製造したフォームシートの表面を指でなぞったときにしこりを感じれば「あり」と、感じなければ「なし」と評価した。
（４）ひんやり感
フォームシートを顔面頬部に当てて、ひんやり感があれば「○」と、なければ「×」と評価した。
【００３３】
上記の試験結果を表１に示す。
なお、表１のマイクロカプセル含有量は、固形分換算で算出する。すなわち、最終フォームに残る原料の固形分重量を元に計算する。
実施例では、フォームの製造工程中、洗浄工程などで最終フォーム中に残らない起泡剤及び気泡安定剤ならびに分散溶媒の重量を除外し、使用した蓄熱マイクロカプセルの重量（スラリーの場合は固形分換算重量）と、ＮＢＲラテックスの固形分換算重量と、加硫促進剤及び老化防止剤の重量とを合計した総重量を求めた。そして、この総重量で蓄熱マイクロカプセルの重量（スラリーの場合は固形分換算重量）を除し、百分率としてフォーム中のマイクロカプセル含有量を求めた。もっとも、本発明においてフォーム中のマイクロカプセル含有量の算出が実施例での計算方法に制限されるわけではない。
【００３４】
【表１】
2007332201.tif 000002
【００３５】
実施例の製法によれば、マイクロカプセルの含有量が少なくても、ひんやり感のするフォームシートが得られるが、比較例の製法ではマイクロカプセルの含有量を増やさないとひんやり感のするフォームシートが得られない。
また、実施例のフォームシートは、比較例と比較して、セルが微細であり、異物も存在せず、化粧用パフとしての使用性にも優れている。
【産業上の利用可能性】
【００３６】
本発明のフォームは、枕、マットレス、敷き蒲団などの寝具、枕防寒着、スキーウェア、スポーツウェアなどの衣料、ＣＰＵ周辺吸熱材料などのＯＡ用途一般、手術用除圧材、医療用ベッドなどの医療用途一般、シートクッションなど、幅広い分野に有効に適用可能である。
特に好ましくは、蓄熱性を有し、良好な調温機能を有する化粧用パフ材である。